(57)【特許請求の範囲】
【請求項１】
水と、着色料と、１，４−ジアザビシクロ［２．２．２］オクタンと、（ａ）式［（Ｆ2n+1ＣnＣＨ2ＣＨ2Ｓ）2（ＣＨ3）Ｃ−ＣＨ2ＣＨ2ＣＯＯ-］［Ｂ+］（ここで、ｎは８〜２０の整数、及びＢはカチオンである）及び（ｂ）式［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオン、及びｎは３〜２０の整数である）で示されるグループより選ばれるフッ化物と、を含むことを特徴とするインキ組成物。
【請求項２】
インキ組成物の調製方法であって、
（ｉ）（ａ）水と、（ｂ）１，４−ジアザビシクロ［２．２．２］オクタンと、（ｃ）式［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオン、及びｎは３〜２０の整数である）で示される物質を混合するステップと、
（ii）得られた混合物に超音波照射を行い、更に前記混合物に着色料を混合するステップと、を含むことを特徴とするインキ組成物の調製方法。
【発明の詳細な説明】
【０００１】
【発明の属する技術分野】
本発明はインキ組成物とその調製方法、及びその使用方法に関するものである。更に詳しく述べるならば、本発明はインキジェット印刷法に適した組成物に関するものである。
【０００２】
【従来の技術】
米国特許第５，０１９，１６６号では、染料、液状媒体、及び界面活性剤から成る、サーマルインキジェット印刷用組成物を開示している。このとき、界面活性剤は、ポリオキシアルキル化エーテル類、両末端に陰イオン基を持つフルオロチオアルキル類、アルキル＝アリールスルホナート（アリールスルホン酸アルキル）類、アルキルアミン第４級塩類、及びそれらの混合物から成るグループより選ばれるものである。また、開示されたインキ組成物をサーマルインキジェットプリンタより射出し、基材上に画像を印刷する方法も開示している。
【０００３】
米国特許第５，４０１，３０３号では、鮮明な輪郭を描く第１のインキと、界面エネルギーの低い第２のインキとの界面に見られるハロ効果が、第１のインキにある種のフルオロカーボン化合物類を添加することにより誘起されるものであるプロセスを開示している。この添加によっても、第１のインキによる輪郭の鮮明さは保たれる。
【０００４】
【発明が解決しようとする課題】
既知の組成物及びプロセスは、その意図した目的には適しているが、より改良されたインキ組成物が必要とされている。更に、異なった色のインキをすぐに印刷しても混色にじみが少ない又は無いインキ組成物が必要とされている。また、条件にあったｐＨ値のインキ組成物が必要とされている。更に、潜在的に優れた特性を持つインキ組成物が必要とされている。条件にあったｐＨ値であり、潜在的に優れた特性を持つ、混色にじみが少ないインキ組成物もまた必要とされている。更に、低い粘度のインキ組成物が必要とされている。また、ｐＨ及び温度の変動に対して安定した粘度のインキ組成物が必要とされている。更に、着色料として顔料を含むインキ組成物がフッ化物を含んでいる場合においても、混色にじみが少ない、染料含有インキ組成物が必要とされている。また、全ての色調を鮮明に印刷できるインキ組成物が必要とされている。更に、紙基材上に印刷しても透き通しの少ないインキ組成物が必要とされている。また、様々な基材への印刷に適したインキ組成物が必要とされている。更に、サーマルインキジェットのプリントヘッドに一般に用いられる素材の劣化を起こしにくいインキ組成物が必要とされている。また、製造し易いインキ組成物が必要とされている。
【０００５】
本発明の目的は、上記の長所を持つインキ組成物を提供することである。
【０００６】
【課題を解決するための手段】
本発明（又はその特有の実施の形態）の目的は、水と、着色料と、１，４−ジアザビシクロ［２．２．２］オクタンと、（ａ）式［（Ｆ2n+1ＣnＣＨ2ＣＨ2Ｓ）2（ＣＨ3）Ｃ−ＣＨ2ＣＨ2ＣＯＯ-］［Ｂ+］（ここで、ｎは８〜２０の整数、及びＢはカチオンである）及び（ｂ）式［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオン、及びｎは３〜２０の整数である）で示されるグループより選ばれるフッ化物と、を含むことを特徴とするインキ組成物により達せられよう。
【０００７】
【発明の実施の形態】
本発明のインキは水性液状ビヒクルを含むものである。液状ビヒクルは、単独の水のみ、又は水と水に可溶又は水と混和する有機成分との混合物であり、その有機成分は、例えば、エチレングリコール、プロピレングリコール、ジエチレングリコール類、グリセリン、ジプロピレングリコール類、ポリエチレングリコール類、ポリプロピレングリコール類、トリプロピレングリコール＝モノメチルエーテル、アミド類、エーテル類、尿素、尿素置換体、エーテル類、カルボン酸類及びその塩類、エステル類、アルコール類、有機スルフィド類、有機スルホキシド類、スルホン類（例えば、スルホラン）、アルコール誘導体、カルビトール、ブチルカルビトール、セルソルブ、エーテル誘導体、アミノアルコール類、ケトン類、Ｎ−メチルピロリドン、２−ピロリドン、シクロヘキシルピロリドン、ヒドロキシエーテル類、アミド類、スルホキシド類、ラクトン類、高分子電解質類、メチル＝スルホニルエタノール、イミダゾール、及びその他の水に可溶又は水と混和する物質、及びそれらの混合物である。水と水に可溶又は混和する有機溶媒との混合物を液状ビヒクルとして用いる場合、水と有機溶媒の比率は、通常約１００：０〜約３０：７０、望ましくは約９７：３〜約４０：６０の範囲である。水以外の液状ビヒクル成分は通常、水（１００℃）以上の沸点をもつ湿潤剤として働く。本発明のインキ組成物中において、液状ビヒクルは通常インキの約６０〜約９５重量％、望ましくは約７０〜約９０重量％を占めるが、この範囲を越えても差支えない。
【０００８】
また、本発明のインキ組成物には着色料が含まれている。染料類、顔料類、それらの混合物等、適当であればいかなる着色料も用いることができる。
【０００９】
適当な染料又は染料混合物は、インキの液状ビヒクルに可溶な、アシッド染料、ダイレクト染料、リアクティブ染料等であり、水溶性のアニオン染料が望ましい。
【００１０】
本発明のインキに用いられる、適当な顔料の例としては、チャネルブラック、ファーネスブラック、ランプブラック等の、様々なカーボンブラック類が挙げられる。着色顔料には、レッド、グリーン、ブルー、ブラウン、マゼンタ、シアン、及びイエロー、及びそれらの混合物の微粒子が含まれる。
【００１１】
また、インキ中にはフッ化物が含まれる。ある実施の形態においては、フッ化物は次の式で示されるものである。
【００１２】
【化１】
0004122097.tif 000002
ここで、ｎは約８〜約２０の整数、及びＢはカチオンである。特にある実施の形態においては、ｎは１０、Ｂは（ＨＯ−ＣＨ2ＣＨ2）2ＮＨ2+であった。他の適当なカチオンの例としては、（ＨＯ−ＣＨ2ＣＨ2）3ＮＨ+、トリス（ヒドロキシメチル）アミノメタン＝ヒドロクロリド、トリス（ヒドロキシメチル）アミノメタン＝ヒドロシトラート、プロトン化１，４−ジアザビシクロ［２．２．２］オクタン、等が挙げられる。この式で示される物質は、例えば、ニューヨーク州アーズレイ（ノースカロライナ州グリーンスボロ）、チバガイギーより、ロジン(LODYNE)  Ｐ−２０１として入手できる。
【００１３】
また他の実施の形態においては、フッ化物は次の式で示されるものである。
【００１４】
【化２】
0004122097.tif 000003
ここで、Ｘ+はカチオン、及びｎは約３〜約２０、望ましくは約４〜約１５、更に望ましくは約５〜約１１の整数である。適当なカチオンの例としては、アンモニウム、（ＨＯ−ＣＨ2ＣＨ2）2ＮＨ2+、（ＨＯ−ＣＨ2ＣＨ2）3ＮＨ+、（ＨＯ−ＣＨ2ＣＨ2）ＮＨ3+、イミダゾリウム、Ｎ−メチルイミダゾリウム、又はＮ−ブチルイミダゾリウムなどのイミダゾリウムカチオン、トリス（ヒドロキシメチル）アミノメタン＝ヒドロクロリド、トリス（ヒドロキシメチル）アミノメタン＝ヒドロシトラート、プロトン化１，４−ジアザビシクロ［２．２．２］オクタン、等が挙げられる。この式で示される物質は、例えば、ニューヨーク州アーズレイ（ノースカロライナ州グリーンスボロ）、チバガイギーより、ロジン  Ｐ−５０２として入手できる。この物質は、ｎに幅をもつ物質の混合物であり、その平均値は約９である。
【００１５】
このフッ化物はインキ中に効果的な又は必要な量含まれる。通常、インキの約０．１〜約１０重量％、望ましくは約０．２５〜約６重量％、より望ましくは約０．５〜約５重量％、更に望ましくは約１〜約４重量％であるが、この範囲を越えても差支えない。
【００１６】
上記の式で示されるフッ化物の混合物を用いることもできる。
【００１７】
またインキ中には、次の式で示される、１，４−ジアザビシクロ［２．２．２］オクタンが含まれる。
【００１８】
【化３】
0004122097.tif 000004
１，４−ジアザビシクロ［２．２．２］オクタンはインキ組成物中において緩衝剤として働き、酸による汚染が起きても、フッ化物を含むインキを望ましいｐＨに保つ。また、１，４−ジアザビシクロ［２．２．２］オクタンは緩衝作用が大きく、インキの緩衝能を保つのに比較的少量で済む。通常、１，４−ジアザビシクロ［２．２．２］オクタンはインキの約０．１〜約６重量％、望ましくは約０．５〜約４重量％、更に望ましくは約１〜約３重量％であるが、この範囲を越えても差支えない。更に、特にインキが加熱されたりそのｐＨが変動する場合、１，４−ジアザビシクロ［２．２．２］オクタンは望ましくない粘度の増加を伴わずに、フッ化物を含むインキ組成物に緩衝能を与える。
【００１９】
必要に応じて、インキ組成物には二つの第４級アンモニウム基を持つ化合物が含まれる。本発明に適した二つの第４級アンモニウム基を持つ化合物は、次の一般式で示されるものであるが、それに限定されるものではない。
【００２０】
【化４】
0004122097.tif 000005
ここで、各Ｒ1、Ｒ2、Ｒ3、Ｒ4、Ｒ5及びＲ6はそれぞれ、望ましくは炭素数１〜約６のアルキル基であり、これらのアルキル基は例えば水酸基、ハロゲン等で置換されていても良い。Ｒ7は望ましくは炭素数約２〜約１０のアルキレン基であり、これらのアルキレン基は例えば水酸基、ハロゲン等で置換されていても良い。Ａはアニオンである。適当なアニオンの例としては、水酸化物、ハロゲン、クエン酸、エチレンジアミン四酢酸、亜リン酸、等が挙げられるが、それらに限定されるものではない。二つの第４級アンモニウム基を持つ化合物の適当な例としては、Ｎ，Ｎ´−ヘキサメチレンビス（トリブチルアンモニウム）化合物、Ｎ，Ｎ´−ヘキサメチレンビス（トリメチルアンモニウム）化合物、等が挙げられる。具体的な例としては、下記化５に示す式で示される、Ｎ，Ｎ´−ヘキサメチレンビス（トリブチルアンモニウム＝ヒドロキシド）、及び、下記化６に示す式で示される、Ｎ，Ｎ´−ヘキサメチレンビス（トリメチルアンモニウム＝ブロミド）（別名  ヘキサメトニウム＝ブロミド）、等が挙げられる。
【００２１】
【化５】
0004122097.tif 000006
【化６】
0004122097.tif 000007
インキ中に含まれる二つの第４級アンモニウム基を持つ化合物は、必要又は効果的な量であって、通常フッ化物１モル当たり約０．１〜約４モル、望ましくは約０．２５〜約２モル、更に望ましくは約０．５〜約１モルであるが、この範囲を越えても差支えない。二つの第４級アンモニウム基を持つ化合物は通常インキ中に約０．１〜約１０重量％、望ましくは約０．５〜約４重量％含まれるが、この範囲を越えても差支えない。
【００２２】
望ましい実施の形態において、本発明のインキ組成物には、イミダゾールが含まれていない。本発明の実施の形態の少数の例においては、フッ化物を含むインキの貯蔵安定性を高めるため、イミダゾールが用いられている。イミダゾールはサーマルインキジェットのプリントヘッドに一般に用いられる多くの素材を劣化させるため、本発明のこの実施の形態におけるインキは、プリントヘッドの素材にとって好都合である。
【００２３】
インキ組成物は、一般的にサーマルインキジェット印刷法での使用に適した粘度である。室温（約２５℃）においては通常、インキの粘度は約５センチポアズ以下、望ましくは約１〜約３センチポアズであるが、この範囲を越えても差支えない。
【００２４】
本発明のインキ組成物は、適当な又は望ましいｐＨに調整できる。サーマルインキジェット印刷法の、幾つかの実施の形態において、ｐＨ値は通常約８〜約９．５、望ましくは約８．０〜約９．０、更に望ましくは約８．５〜約９．０であるが、この範囲を越えても差支えない。
【００２５】
インキジェット印刷に適したインキ組成物は適当であればいかなる方法でも調製できる。通常、単に成分を混合するだけか、又は、全てのインキ成分を混合してからろ過し、インキを調製する。成分を混合及びろ過し、次にこの混合物に必要な添加物を加え、均一になるまで通常約５〜約１０分間、適度に室温で撹拌するなど、従来のインキ調製法で必要とされる操作により調製できる。又は、全ての成分を混合及びろ過するなどの、必要な過程の途中で、必要に応じてインキ添加物を加えることもできる。
【００２６】
ある特有の実施の形態において、インキ中のフルオロカーボン物質でできた油滴（リポソーム、liposome）の粒径を小さくするため、本発明のインキに超音波照射を行う。この実施の形態における照射強度は比較的弱く、通常約５〜約９０分、望ましくは約１０〜約６０分であり、望ましい実施の形態では約２０分である。他の実施の形態においては、他のインキ成分と混合する前にフルオロカーボン物質に超音波照射を行う。この二番目の実施の形態においては、製造業者より入手したままの形（フルオロカーボンを含む液体と予想される）、又は、水、水と１，４−ジアザビシクロ［２．２．２］オクタンの混合物、水と他の必要なひとつ又はそれ以上のインキ成分との混合物などと混ぜ合わせた後、フルオロカーボンを超音波照射する。特に望ましい実施の形態においては、超音波照射された液体中には、フルオロカーボン物質が約１５重量％、水が約８５重量％含まれている。他の特に望ましい実施の形態においては、フルオロカーボン物質が約１５重量％、１，４−ジアザビシクロ［２．２．２］オクタンが約２０重量％、及び水が約６５重量％含まれている。また他の特に望ましい実施の形態においては、フルオロカーボン物質が約９〜約１０重量％、１，４−ジアザビシクロ［２．２．２］オクタンが約６〜約７重量％、ヘキサメトニウム＝ブロミドなどの二つの第４級アンモニウム基を有する化合物が約４〜約５重量％、クエン酸などの酸が約２〜約３重量％含まれ、他は水である。
【００２７】
超音波照射は例えば次のように行う。トリコン  カラーズ(Tricon Colors) より入手した、フルオロカーボンを約１５重量％含む水溶液である、ロジン  Ｐ−５０２を２５ｇずつに分け、それぞれ３０ｇのバイアルに入れた。このバイアルを、５５０  ＳＯＮＩＣ  ＤＩＳＭＥＭＢＲＡＴＯＲ（フィッシャー  サイエンティフィク社(Fisher Scientific Co.) より入手）にセットし、２０キロヘルツ、目盛り５の出力で、３０秒毎にオン／オフを切り替えながら１０分間、ロジンＰ−５０２に超音波照射を行った。このバイアルを一晩静置した後、上層をインキ組成物の調製に供した。
【００２８】
超音波照射の間、インキが加熱するのを防ぐため、ジャケットで冷やす。及び／又は、連続せずに間欠的に照射を行い、例えば１秒毎にオン／オフを行って、５分の照射を１０分とする。超音波照射によって油滴を小さくした結果、インキの貯蔵安定性が向上し、粘度が小さくなった。また、超音波照射により油滴の粒径分布が小さくなった。
【００２９】
本発明はまた、本発明のインキ組成物をインキジェット印刷装置に用い、インキの微細液滴を発生させて基材上に画像パターンを射出する方法をその目的としている。特に望ましい実施の形態では、印刷装置において、ノズル中のインキを画像パターンに従って選択的に加熱し、これによりインキの微細液滴を発生させて画像パターンに沿って射出する、サーマルインキジェット法を用いている。ゼロックス（登録商標）４０２４紙等の普通紙、罫線付きノート紙、ボンド紙、シャープ社のシリカコート紙やＪｕＪｏ紙等のシリカコート紙、透明画基材、織物、繊維製品、プラスチック類、高分子フィルム、金属などの無機基材や木材等、基材として適当であれば、いかなるものも使用できる。望ましい実施の形態では、普通紙のような多孔性又はインキを吸収し易い基材に印刷を行っている。
【００３０】
【実施例】
実施例１．
蒸留水５９．４ｇに、１，４−ジアザビシクロ［２．２．２］オクタン（ウィスコンシン州ミルウォーキー、アルドリッチ  ケミカル社、Ｄ２，７８０−２）を１９．８ｇ、クエン酸（アルドリッチ  ケミカル社、Ｃ８，３１５−５）を７．８ｇ、ヘキサメトニウム＝ブロミド水和物（アルドリッチ  ケミカル社、２１，９６７−３）を１３．２ｇ、及びロジン  Ｐ−５０２（フッ化物を１４．９重量％含む。ニューヨーク州アーズレイ（ノースカロライナ州グリーンスボロ）、チバガイギー）を１９９．８ｇ加えた。この混合物を１５分間撹拌したところ、２５℃における粘度は６．１０センチポアズであった。次にこの混合物から２５ｇを取って３０ｇのバイアルに入れ、２０キロヘルツに設定した、５５０  ＳＯＮＩＣ  ＤＩＳＭＥＭＢＲＡＴＯＲ（フィッシャー  サイエンティフィク社）にセットし、目盛り５の出力で３０秒毎にオン／オフを切り替えながら６０分間、ロジン  Ｐ−５０２を超音波照射した。得られた無色の混合物は、２５℃における粘度が３．５７センチポアズ、２５℃におけるｐＨが９．１６、電気伝導率が７．６２ミリモー（ミリジーメンス）、及び表面張力が２８．９ダイン／センチメートルであった。
【００３１】
実施例２．
以下の成分を混合してインキ組成物を調製した。
【００３２】
【表１】
0004122097.tif 000008
得られたインキ組成物は次に、１．２μｍ孔径の４７ｍｍのゲルマンフィルタ(Gelman Filter) を用い、１０ポンド／平方インチ（７０３．７０ｇ／ｃｍ2）の圧力でろ過した。こうして調製されたインキ組成物は、２５℃における粘度が２．５２センチポアズ、２５℃におけるｐＨが８．９５、及び表面張力が２６．６ダイン／センチメートルであった。
【００３３】
このインキ組成物を、ヒューレットパッカード(Hewlett-Packard) １６００Ｃサーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００３４】
実施例３．
以下の成分を混合してインキ組成物を調製した。
【００３５】
【表２】
0004122097.tif 000009
得られたインキ組成物は次に、１．２μｍ孔径の４７ｍｍのゲルマンフィルタを用い、１０ポンド／平方インチ（７０３．７０ｇ／ｃｍ2）の圧力でろ過した。こうして調製されたインキ組成物は、２５℃における粘度が２．４９センチポアズ、２５℃におけるｐＨが９．０２、及び表面張力が２７．１ダイン／センチメートルであった。
【００３６】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００３７】
実施例４．
以下の成分を混合してインキ組成物を調製した。
【００３８】
【表３】
0004122097.tif 000010
【化７】
0004122097.tif 000011
得られたインキ組成物は次に、１．２μｍ孔径の４７ｍｍのゲルマンフィルタを用い、１０ポンド／平方インチ（７０３．７０ｇ／ｃｍ2）の圧力でろ過した。こうして調製されたインキ組成物は、２５℃における粘度が２．１５センチポアズ、２５℃におけるｐＨが８．８０、及び表面張力が２６．８ダイン／センチメートルであった。
【００３９】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００４０】
実施例５．
以下の成分を混合してインキ組成物を調製した。
【００４１】
【表４】
0004122097.tif 000012
得られたインキ組成物は、２５℃における粘度が４．３８センチポアズ、２５℃におけるｐＨが８．８３、及び表面張力が２１．３ダイン／センチメートルであった。
【００４２】
実施例６．
インキ組成物を次のようにして調製した。脱イオン水４６．４ｇに、殺生物剤ダウイシル  １５０／２００（ミシガン州ミッドランド、ダウ  ケミカル社）を０．１６７ｇ、分子量１８，５００の、下記化８に示す構造式で示される、ポリエチレンオキシド＝ビスフェノールＡ誘導体（ポリサイエンシス社）を０．０８３３ｇ、トリプロピレングリコール＝モノメチルエーテル（ダウ  ケミカル社、ダウアノール  ＴＰＭ）を２０．００ｇ、プロジェット  マゼンタ (PROJET MAGENTA) １Ｔ染料溶液（固体状染料を１０重量％含む溶液。マサチューセッツ州デイトン、ゼネカ  カラーズ）を４１．６７ｇ、アシッド  レッド  ５２染料溶液（固体状染料を１０重量％含む溶液。ニュージャージー州エルムウッドパーク、トリコン  カラーズ）を８．３３ｇ、及び更に脱イオン水９．９０ｇを加えた。この混合物を実施例１に示された方法で超音波照射した。この溶液に、１，４−ジアザビシクロ［２．２．２］オクタン（ウィスコンシン州ミルウォーキー、アルドリッチ  ケミカル社、Ｄ２，７８０−２）を３．３０ｇ、クエン酸（アルドリッチ  ケミカル社）を１．３ｇ、ヘキサメトニウム＝ブロミド水和物（アルドリッチ  ケミカル社、２１，９６７−３）を２．２ｇ、及びロジン  Ｐ−５０２（フルオロカーボン物質を１４．９重量％含む溶液。ニューヨーク州アーズレイ（ノースカロライナ州グリーンスボロ）、チバガイギー）を３３．３ｇ加えた。得られたマゼンタのインキ組成物を次に、１．２μｍ孔径の４７ｍｍのゲルマンフィルタを用い、１０ポンド／平方インチ（７０３．７０ｇ／ｃｍ2）の圧力で、５５秒以上の時間をかけてろ過した。このようにして調製されたインキ組成物は、２５℃における粘度が４．３４センチポアズ、２５℃におけるｐＨが８．５６、電気伝導率が８．４６ミリモー、及び表面張力が２４．６ダイン／センチメートルであった。
【００４３】
【化８】
0004122097.tif 000013
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００４４】
実施例７．
実施例６で示された方法とほぼ同様にして、インキ組成物を調製した。異なる点は、最初の脱イオン水の量を４６．４ｇから３８．１ｇに変更し、プロジェット  マゼンタ  １Ｔ及びアシッド  レッド  ５２染料に代えて、プロジェット  シアン  １染料溶液（固体状染料を１０重量％含む溶液。マサチューセッツ州デイトン、ゼネカ  カラーズ）を５８．３３ｇ用いたことである。得られたシアンのインキ組成物を次に、１．２μｍ孔径の４７ｍｍのゲルマンフィルタを用い、１０ポンド／平方インチ（７０３．７０ｇ／ｃｍ2）の圧力で、６５秒以上の時間をかけてろ過した。このようにして調製されたインキ組成物は、２５℃における粘度が３．７２センチポアズ、２５℃におけるｐＨが８．７９、電気伝導率が７．０７ミリモー、及び表面張力が１８．８ダイン／センチメートルであった。
【００４５】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００４６】
実施例８．
実施例６で示された方法とほぼ同様にして、インキ組成物を調製した。異なる点は、最初の脱イオン水の量を４６．４ｇから３８．１ｇに変更し、プロジェット  マゼンタ  １Ｔ及びアシッド  レッド  ５２染料に代えて、プロジェット  イエロー  １Ｇ染料溶液（固体状染料を７．５重量％含む溶液。マサチューセッツ州デイトン、ゼネカ  カラーズ）を３３．３ｇ、及びアシッド  エロー  １７染料（固体状染料を１０重量％含む溶液。ニュージャージー州エルムウッドパーク、トリコン  カラーズ）を２５．０ｇ用いたことである。得られた黄色のインキ組成物を次に、１．２μｍ孔径の４７ｍｍのゲルマンフィルタを用い、１０ポンド／平方インチ（７０３．７０ｇ／ｃｍ2）の圧力で、５０秒以上の時間をかけてろ過した。このようにして調製されたインキ組成物は、２５℃における粘度が４．４６センチポアズ、２５℃におけるｐＨが８．６２、電気伝導率が７．８１ミリモー、及び表面張力が２０ダイン／センチメートルであった。
【００４７】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。